(57)【要約】【課題】口元外側近傍にフランジなどの突起物があっても、ヒケのないプリフォーム、およびヒケのないブロー容器を成形できるプリフォーム射出成形金型を得る。【解決手段】胴部（２）と前記胴部より細径の口元（１）とを有する容器の延伸ブロー成形又は射出ブロー成形に用いるプリフォームの射出成形用金型であり、前記口元の外面に突起を有するプリフォームの射出成形に用いる金型であって、プリフォームの内面側に位置させるコア側成形金型において、前記口元の先端近傍のプリフォーム内面に対応する部位の表面と、前記突起に対向するプリフォーム内面に対応する部位の表面とが鏡面加工面であり、それ以外の表面がシボ加工面（１５）であることを特徴とするプリフォーム成形金型である。【選択図】図５
2015107558.tif 000002
【特許請求の範囲】
【請求項１】
胴部と前記胴部より細径の口元とを有する容器の延伸ブロー成形又は射出ブロー成形に用いるプリフォームの射出成形用金型であり、前記口元の外面に突起を有するプリフォームの射出成形に用いる金型であって、プリフォームの内面側に位置させるコア側成形金型において、
前記口元の先端近傍のプリフォーム内面に対応する部位の表面と、前記突起に対向するプリフォーム内面に対応する部位の表面とが鏡面加工面であり、それ以外の表面がシボ加工面であることを特徴とするプリフォーム成形金型。
【請求項２】
コア外面の鏡面加工面の表面粗さを最大高さ３．２ｓ（ＪＩＳ  Ｂ  ０６０１（１９９４））以下としたことを特徴とする請求項１に記載のプリフォーム成形金型。
【請求項３】
コア外面のシボ加工面の表面粗さを最大高さ５０ｓ（ＪＩＳ  Ｂ  ０６０１（１９９４））以上としたことを特徴とする請求項１又は２に記載のプリフォーム成形金型。
【請求項４】
胴部とこの胴部より細径の口元とを有する容器の延伸ブロー成形又は射出ブロー成形に用いるプリフォームであり、前記口元の外面に突起を有するプリフォームにおいて、
前記口元の先端近傍の内面の表面と、前記突起に対向する内面の表面が鏡面加工面であり、それ以外の表面がシボ加工面であることを特徴とするプリフォーム。
【請求項５】
プリフォーム内面の鏡面加工面表面粗さを最大高さ６．３ｓ（ＪＩＳ  Ｂ  ０６０１（１９９４））以下としたことを特徴とする請求項４に記載のプリフォーム。
【請求項６】
プリフォーム内面のシボ加工面表面粗さを最大高さ３５ｓ（ＪＩＳ  Ｂ  ０６０１（１９９４））以上としたことを特徴とする請求項４又は５に記載のプリフォーム。
【発明の詳細な説明】
【技術分野】
【０００１】
本発明は、ブロー成形に用いるプリフォーム、およびそれに用いられるプリフォーム成形金型に関する。
【背景技術】
【０００２】
ブロー成形は、予めパリソンを製造し、パリソンを高温状態で、最終形状のブロー金型に入れられ、口部近傍にブローピンを差込み、このブローピンの穴から空気、あるいは窒素ガスなどの高圧ガスを吹き込んで、ブロー成形して製造する方法によって、中空の容器を製造する成形方法である。
従って、ブロー金型内部で膨らませる前の工程で製造するパリソンは、大きく膨らんだ最終形状ではなく、筒状、又は試験管形状のパリソンである。
筒状のパリソンの場合、口部近傍の形状はブロー金型の口部近傍の所で支え、ブローピンを打ち込むことで、口部近傍が圧縮成形される。底部は、底部金型の圧縮によって融着し、かつ、押し切られ、ピンチオフ部が形成される。
ピンチオフ部が形成されたパリソンは、有底パリソンと言い、通常のブロー成形ではそのまま、口部と底部の間のパリソン内部に、高圧空気などがブローピン先端から噴出し、パリソンは膨らんでブロー金型の内面に押し付けられ、冷却され、最終形状に成形される。延伸ブローの場合は、図６で示すように、パリソン２００は結晶性の樹脂で製造し、ガラス転移点以上でかつ融点以下の温度範囲に加熱保持した状態で、口部型３に対し、コア延伸部４２が伸びて縦延伸型４３が縦方向にパリソンを底型５１の位置まで縦延伸する（図６−１）。
それから、ブロー口４１から超高圧ガス、あるいは超高圧空気等６を注入して、横延伸をしながら縦延伸パリソン２０１を横方向にも面で膨らませる（図６−２）。
その後、ブロー金型５の内壁にまでパリソンを押し広げ、最終形状に延伸ブローする（図６−３）。
以上のような、口部近傍が筒状のパリソンを圧縮するだけの工程では、密閉性が低い圧縮なので、複雑な形状も、精度の高い寸法も出しにくい問題があった。
【０００３】
そこで、近年は、筒状ではなく、試験形状の有底パリソンとして、射出成形で製造したプリフォームが用いられるようになっている。
プリフォームを射出成形で製造すれば、フランジを設けることで、胴部を薄くして腰の強度が弱い容器であっても、充填が可能な容器にすることもできるし、成形される口元の精度が高く、カプラ構造部を設けることでブリッジバンドを有し、バージン性の高いキャップで密封することが可能になる。
しかし、射出成形で製造されるプリフォームは、非常にテーパーが小さく、細長いので、冷却が難しく、プリフォームのコアから製品を抜きにくい問題があった。
その対策として、単にコアから抜けやすくするようにプリフォームのコア表面を鏡面磨きしても、空気の逃げができず、封入された空気溜り跡が発生する問題があった。
【０００４】
このような問題に対して、特許文献１では、射出成形用金型のコアー側の表面にエッチング加工により皮模様あるいは、梨地模様などの細かい凹凸を形成するようにしたことを特徴とする射出成形用金型の製造方法が提案されている。この技術を用いて、プリフォームのコア表面にシボ加工やブラスト加工を行うことで、表面を荒らし、射出成形樹脂とコア金型との間に空気層を作り、コア先端に空気が流れるようにする方法が採られた。ブラストの場合、先端の尖った炭化珪素系研磨材などを利用し、表面に細かい投射材粒子を吹き付けて荒らし、微細な凹凸を表面に作ると、溶融樹脂がその凹凸に転写しきれず、空気層を形成する。この空気層が表面性の向上や金型からの抜け適正を向上させる役目を果た
していた。
【０００５】
しかしながら、コア表面に対して全面に、このような細かい凹凸をつけても、容器の口元の形状には、内容物の充填やキャッピングを行う時に容器を支えるフランジ１４や、ブリッジバンドを有するキャップを切断するカプラ構造部１３を有する口元の場合、図４−１，図４−２で示すように、それらフランジ１４など、突起物が外側にある内側は、ヒケを生じ、容器の密封性が低下する問題が起きていた。
このプリフォーム成形金型の場合、ウエルドが発生しないようにするため、底部をゲートにするのが一般的である。そのため、口元側はゲートから離れてしまうので、樹脂圧力が掛かりにくい射出成形になってしまう問題があった。特に、結晶性樹脂であるポリエチレンテレフタレートなどの樹脂を用いた延伸ブロー成形用のプリフォーム成形の場合、射出成形における流動性が低く、流れる温度の低下によって、粘度が著しく増大し、凝固に対する収縮率も大きいので、フランジ１４やカプラ構造部１３など根元では、局所的に成形品の肉が厚くなってしまい、その肉厚部内面に著しいヒケが発生する問題があった。
【先行技術文献】
【特許文献】
【０００６】
【特許文献１】特開昭５１−６３８６６号公報
【発明の概要】
【発明が解決しようとする課題】
【０００７】
上記問題に鑑みて、口元外側近傍にフランジなどの突起物があっても、ヒケのないプリフォーム、およびヒケのないブロー容器を成形できるプリフォーム射出成形金型を得ることが本発明の課題である。
【課題を解決するための手段】
【０００８】
本発明の請求項１のプリフォーム成形金型は、胴部と前記胴部より細径の口元とを有する容器の延伸ブロー成形又は射出ブロー成形に用いるプリフォームの射出成形用金型であり、前記口元の外面に突起を有するプリフォームの射出成形に用いる金型であって、プリフォームの内面側に位置させるコア側成形金型において、
前記口元の先端近傍のプリフォーム内面に対応する部位の表面と、前記突起に対向するプリフォーム内面に対応する部位の表面とが鏡面加工面であり、それ以外の表面がシボ加工面であることを特徴とするプリフォーム成形金型である。
【０００９】
本発明の請求項２のプリフォーム成形金型は、コア外面の鏡面加工面の表面粗さを最大高さ３．２ｓ（ＪＩＳ  Ｂ  ０６０１（１９９４））以下としたことを特徴とする請求項１に記載のプリフォーム成形金型である。
【００１０】
本発明の請求項３のプリフォーム成形金型は、コア外面のシボ加工面の表面粗さを最大高さ５０ｓ（ＪＩＳ  Ｂ  ０６０１（１９９４））以上としたことを特徴とする請求項１又は２に記載のプリフォーム成形金型である。
【００１１】
本発明の請求項４のプリフォームは、胴部とこの胴部より細径の口元とを有する容器の延伸ブロー成形又は射出ブロー成形に用いるプリフォームであり、前記口元の外面に突起を有するプリフォームにおいて、
前記口元の先端近傍の内面の表面と、前記突起に対向する内面の表面が鏡面加工面であり、それ以外の表面がシボ加工面であることを特徴とするプリフォームである。
【００１２】
本発明の請求項５のプリフォームは、プリフォーム内面の鏡面加工面表面粗さを最大高さ６．３ｓ（ＪＩＳ  Ｂ  ０６０１（１９９４））以下としたことを特徴とする請求項４
に記載のプリフォームである。
【００１３】
本発明の請求項６のプリフォームは、プリフォーム内面のシボ加工面表面粗さを最大高さ３５ｓ（ＪＩＳ  Ｂ  ０６０１（１９９４））以上としたことを特徴とする請求項４又は５に記載のプリフォームである。
【発明の効果】
【００１４】
本発明のプリフォーム成形金型は、口元外側近傍にフランジなどの突起物があっても、口元内面にヒケのないプリフォームを成形できるので、保存性能が高い容器を製造できる。
しかも、単に金型の表面加工だけで対応できるので、成形のサイクル時間の変化もなく、安定してヒケを発生させないので、生産性が高く、安価に品質を向上できた。
【図面の簡単な説明】
【００１５】
【図１】本発明のプリフォームを使用して製造される容器の外観図である。
【図２】本発明のプリフォームとそれを使用して製造される容器の断面図である。
【図３】本発明のプリフォームの外観図とその口元近傍の拡大断面図である。
【図４】コア面全体をシボ加工したプリフォームの二つの例で、口元内面にヒケが発生していることを示す拡大断面図である。
【図５】本発明のプリフォームの二つの例で、口元内面にヒケ対策として、表面処理が異なる部分を示す拡大断面図である。
【図６】プリフォームから容器に延伸ブロー成形する様子を示す断面図である。
【図７】本発明のプリフォームの容器で、突起がない部分の金型と射出成形樹脂の接する面、突起部分の金型と射出成形樹脂の接する面、突起がない部分の金型の金型表面の加工状態を示す断面図である。
【発明を実施するための形態】
【００１６】
以下、本発明のプリフォームと、それを使用して作られる容器について、図を用いて詳細に説明する。
実施例に使用されて製造される容器は、図１に示すようなプラスチック製の射出延伸ブロー成形したボトルや、射出ブロー成形ボトルである。すなわち、射出成形でプリフォームを成形し、それを延伸ブロー成形、又は、単なるブロー成形して得られる容器である。
この容器の口元は、充填などに容器を支えるフランジ１４などがあって、その先にはネジ部１２があり、その先に口先１１が形成されている。この部分は射出成形で成形されたそのままの形状を持ち、精度の高い形状と寸法を有する容器になっている。
また、胴部は、口元のフランジ１４から首部２２を経て、ブロー成形により膨らんで、薄肉に成形されている。
【００１７】
図２は、本発明のプリフォームと、それを使用して作られる容器の断面を示した。
図２−２で示すブロー成形された容器の口元１は、図２−１のプリフォームで射出成形されたままの形状である。
しかし、プリフォームの胴部２は、ブロー成形された胴部（容器）２０に容量が大きく膨張・拡大し、肉厚は非常に薄く変化している。
そして、このプリフォームの底部２１部分は下側に突き出して凸形状になっているが、容器では座りを良くする為に凹に形成された底部（容器）２１０に成形されている。
【００１８】
図３は、このプリフォームと、その口元近傍の断面を拡大して示した。
図３−１で示すように、プリフォームには、容器の注出口になる口先１１の下側にネジ部１２やカプラ構造部１３、フランジ１４などの突起が設けられている。
図３−２で、その口元近傍を断面で現したが、特にカプラ構造部１３、フランジ１４など
の根元部分は溶融樹脂の熱が逃げにくい厚肉構造になっていることがわかる。
なお、胴部２は、通常、口元から離れるに従って徐々に肉厚を上げ、口元から充分離れると、一定の肉厚を確保するように設計している。
【００１９】
図４は比較例で、コア表面が全面にシボ加工されたプリフォーム金型で射出成形されたプリフォームの口元近傍の断面を示した。
ところで、一般的に、射出成形された溶融樹脂が冷却する時の凝固による収縮では、その凝固が最後になる部分に集中してヒケが発生するという特徴がある。
早く冷却された部分も収縮するが、その収縮する変化量分は、まだ溶融している部分から流れて補充される。その為、最後に冷却される部分では、収縮される量と、早くに冷却されて補充した量が集積され、全体の多くの収縮した分の容量に相当する減少した容量分が、ヒケとして、外観になって発生する。
プリフォームの射出成形でも同じである。口先１１のようなゲートから離れた所は溶融樹脂が冷え始め粘度が上昇しているのでヒケやすく、また、カプラ構造部１３、フランジ１４などの根元部分は溶融樹脂の熱が逃げにくい厚肉構造になっている。図４−１では外側にネジを持つプリフォーム、図４−２では打栓式容器のプリフォームであるが、口先（ネジ式）１１や口先（打栓式）１１２と共に、カプラ構造部１３や、フランジ１４の内側は冷却が遅く、それらの内側に口先ヒケ部（ネジ式）１１０、口先ヒケ部（打栓式）１１３、カプラヒケ部１３０フランジヒケ部１４０ができていて、大きくヒケていることがわかる。
【００２０】
図５は、本発明のプリフォームの口元近傍の断面図である。
ここで、ネジ部を有する口元を持つプリフォームの金型では、図５−１で示すように、口先内面１１１、カプラ構造部内面１３１、フランジ部内面１４１の金型表面を鏡面にする。そして、その他のプリフォーム金型のコア表面はシボ加工又はブラスト加工した細かいシボのある表面にする。
ネジ部がない打栓式口元を持つプリフォームの金型では、図５−２で示すように、口先内面部１１４、カプラ構造部内面１３１、フランジ部内面１４１の金型表面を鏡面にする。そして、その他のプリフォーム金型のコア表面はエッチング方式のシボ加工又はサンドブラスト加工などを施した細かいシボ表面にする。
【００２１】
図７は、本発明のプリフォーム金型と樹脂の状態を示す断面図である。
図７−１は、ネジ部を有するプリフォームで、口先１１やカプラ構造部１３や、フランジ１４以外の内面を形成する通常コア型表面４４をシボ加工又はブラスト加工などの凹凸表面１５０にした金型と溶融樹脂の断面を示した。
この部分の通常コア型表面４４は微細な凹凸を付けているので、溶融樹脂７は表面しか接しないで、シボの底部には空気層７０が存在している。その為、この部分において溶融樹脂７と通常コア型表面４４との間の熱伝導率は低く、冷却されにくい。
図７−２は、口先やカプラ構造部１３や、フランジ１４における内面を形成する鏡面コア型表面４５にした金型と溶融樹脂の断面を示した。
この部分の鏡面コア型表面４５は鏡面で凹凸がないので、溶融樹脂７は金型に密着して、金型と溶融樹脂との間には空気層７０がなく、密着している。その為、この部分において溶融樹脂７と鏡面コア型表面４５との間の熱伝導率は高く、非常に冷却しやすい。
このように、冷却されにくく、ヒケ易い口先１１やカプラ構造部１３や、フランジ１４における内面を形成する部分は鏡面コア型表面４５とし、その他の金型表面をシボにすることによって、プリフォームは均一に冷却され、ヒケを発生させないで成形が可能である。また、大部分はコア金型表面に細かいシボがあり、空気層があるので、コアからプリフォームが抜けやすく、傷になりにくい。
さらに、容器口先内部のヒケが発生しにくいので、容器の密封性も向上し、かつ、安定した品質の製品が量産できる。
【００２２】
図７−３は、通常コア型表面４４をシボ表面１５０に加工する一例として、ブラスト加工の例を示した。
コア金型表面は、あらかじめ鏡面に磨いておく。口先やカプラ構造部１３や、フランジ１４など、鏡面のままにする部分にはマスキング４６を行い、投射材が当たっても削れないようにする。
図７−３は、グリーンカーボランダムと言われる炭素珪素系投射材４４１を使用した例で、この炭素珪素系投射材は角がある粒子であり、これを高圧空気や水などの高圧液体と共に、金型表面に吹き付ける。口先やカプラ構造部１３や、フランジ１４など、鏡面にする部分にはマスキング４６を行い、炭素珪素系投射材４４１が当たっても削れないようにする。
投射材は、炭素珪素系投射材に限らない。鉄系投射材、アモルファス投射材、ステンレス系投射材、セラミックス系投射材、ガラス系投射材なども使用できるが、黒色炭化珪素投射材、緑色炭化珪素投射材などの炭素珪素系投射材は、先端が尖っていて、空気層が作りやすいので好ましい。他の投射材は、表面の粗さ調整に使用すると良い。
凹凸のシボを型表面に形成するには、ブラストシボ加工する以外、エッチング加工しても良い。エッチングはマスキング用の塗料をまばらに噴霧して、そのマスキングできなかった部分を腐食で金型表面を侵食する方法である。エッチングでは表面が傷つきにくく、鏡面性の高い内面を得やすい。
これらシボにする金型表面の粗さは、最大高さ（Ｒｙ）で５０ｓ（５０マイクロメーター）（ＪＩＳ  Ｂ  ０６０１（１９９４）以下略す）以上にする。
また、鏡面にする金型表面部分の粗さは、最大高さ（Ｒｙ）で３．２ｓ（３．２マイクロメーター）以下にする。
これは、プリフォームとしては、シボにするプリフォーム内面の表面粗さは、最大高さ（Ｒｙ）で３５ｓ（３５マイクロメーター）以上になる。
また、鏡面にするプリフォーム内面の表面粗さは、最大高さ（Ｒｙ）で６．３ｓ（６．３マイクロメーター）以下になる。
このように、金型表面の粗さが、溶融樹脂では完全に追随せず、なだらかになっている差が生じているのは、そこに、空気層が存在し、点状でしか金型と溶融樹脂が接していない為である。
上記のように、冷却しにくい部分の鏡面粗さに対して、冷却しやすい凹凸にする金型部の表面の粗さを、最大高さ（Ｒｙ）で５０ｓ（５０マイクロメーター）以上と、極端に大きな差にすることで、冷却する金型表面積の冷却時間が近づくようになり、プリフォームは均一に冷却され、ヒケがなく成形出来る。
【００２３】
本発明のブロー成形容器を成形するプリフォーム射出成形樹脂は、結晶性のポリエチレンテレフタレート樹脂、ポリエチレンテレナフタレート樹脂、ポリプロピレン樹脂、エチレン・プロピレン共重合体や、非晶性のポリカーボネート樹脂、ポリアクリロニトリル樹脂などが使用できる。
非晶性の材料で成形するのは、同じ機械で加工できるが、結晶性でないので結晶が並ぶような延伸成形品にはならない。しかし、工程や機械は同じように加工できる。
【００２４】
本発明のプリフォーム成形金型は、以上のようなもので、冷却しにくい部分の鏡面粗さに対して、冷却しやすい凹凸にする金型部の表面の粗さを変えることで、冷却する金型表面積の冷却時間が近づくようになり、プリフォームは均一に冷却され、ヒケがなく成形出来る。
このことによって、容器口元の形状が安定し、密封性が高まり、高圧の炭酸ガス入りの延伸ボトルなどでは、保存可能期間が長く設定可能になるなど、密封性の効果が高まった。しかも、この、部分的な表面加工の追加だけで、生産の工程も変化せずに対応できるので、本発明の効果は非常に高い。
【符号の説明】
【００２５】
１・・・・・・・・・口元
１１・・・・・・・・口先（ネジ式）
１１１・・・・・・・口先内面（ネジ式）
１１２・・・・・・・口先（打栓式）
１１３・・・・・・・口先内面部（打栓式）
１１４・・・・・・・口先内面
１２・・・・・・・・ネジ部
１３・・・・・・・・カプラ構造部
１３０・・・・・・・カプラヒケ部
１３１・・・・・・・カプラ構造部内面
１４・・・・・・・・フランジ
１４０・・・・・・・フランジヒケ部
１４１・・・・・・・フランジ部内面
１５・・・・・・・・シボ加工面
１５０・・・・・・・シボ表面
２・・・・・・・・・胴部
２０・・・・・・・・胴部（容器）
２０１・・・・・・・縦延伸パリソン
２１・・・・・・・・底部（プリフォーム）
２１０・・・・・・・底部（容器）
２２・・・・・・・・首部
３・・・・・・・・・口部型
４・・・・・・・・・コア型
４１・・・・・・・・ブロー口
４２・・・・・・・・コア延伸部
４３・・・・・・・・縦延伸型
４４・・・・・・・・通常コア型表面
４４１・・・・・・・炭素珪素系投射材
４５・・・・・・・・鏡面コア型表面
４６・・・・・・・・マスキング
５・・・・・・・・・ブロー型
５１・・・・・・・・底型
６・・・・・・・・・超高圧空気
７・・・・・・・・・溶融樹脂
７０・・・・・・・・空気層
【図１】
2015107558.tif 000003
【図３】
2015107558.tif 000004
【図４】
2015107558.tif 000005
【図２】
2015107558.tif 000006
【図５】
2015107558.tif 000007
【図６】
2015107558.tif 000008
【図７】
2015107558.tif 000009